СПОСОБ ОБРАБОТКИ КОМПОЗИЦИОННОГО МАТЕРИАЛА

1. Способ обработки композиционного материала, в котором нагревают пористый слой, находящийся в контакте с композиционным материалом, выше точки плавления указанного пористого слоя, с обеспечением плавления пористого слоя и его внедрения в композиционный материал.
2. Способ по п.1, в котором дополнительно формируют композиционный материал путем вакуумирования армирующего материала, находящегося в контакте с пористым слоем; и нагнетания в вакуумированный армирующий материал связующего материала в жидком состоянии, при этом связующий материал проходит через пористый слой и проникает в армирующий материал.
3. Способ по п.2, в котором вакуумирование армирующего материала и пористого слоя осуществляют под эластичным вакуумным мешком.
4. Способ по п.1, в котором дополнительно формируют композиционный материал путем наложения друг на друга слоев предварительно пропитанного армирующего материала.
5. Способ по любому из предшествующих пунктов, в котором дополнительно вакуумируют композиционный материал, находящийся в контакте с пористым слоем.
6. Способ по п.5, в котором вакуумирование композиционного материала и пористого слоя осуществляют под эластичным вакуумным мешком.
7. Способ по любому из пп.1-4, в котором дополнительно вакуумируют композиционный материал одновременно с внедрением пористого слоя в композиционный материал.
8. Способ по любому из пп.1-4, в котором композиционный материал включает в себя фазу термоусадочного связующего материала, температура отверждения которого выше точки плавления пористого слоя, причем способ дополнительно включает в себя отверждение фазы связующего материала.
9. Способ по любому из пп.1-4, дополнительно включающий в себя охлаждение композиционного материала после расплавления пористого слоя, вследствие чего внедрившийся материал переходит в твердое состояние в виде совокупности частиц, которые повышают ударную вязкость композиционного материала.
10. Способ по любому из пп.1-4, в котором пористый слой образован трехмерной волокнистой сетчатой структурой.
11. Способ по любому из пп.1-4, в котором материал, образующий пористый слой, содержит полисульфон или полиэфирсульфон.
12. Способ по любому из пп.1-4, в котором пористый слой включает в себя внешний слой, который находится в контакте с внешней поверхностью композиционного материала.
13. Способ по любому из пп.1-4, в котором пористый слой включает в себя внутренний слой, который находится в контакте с внутренней поверхностью композиционного материала.
14. Способ по любому из пп.1-4, включающий в себя нагревание двух или более отдельных пористых слоев, которые находятся в контакте с композиционным материалом, до температуры выше их точки плавления, с обеспечением плавления указанных слоев и их внедрения в композиционный материал.
15. Способ по п.14, в котором два или более пористых слоя отделены друг от друга в композиционном материале и сходятся в одной или более точках касания вне композиционного материала.
16. Способ по любому из пп.1-4, включающий в себя вакуумирование пустот в пористом слое.
17. Композиционный материал, полученный способом по любому из предшествующих пунктов и содержащий полисульфон или полиэфирсульфон.
18. Термопластический пористый слой для использования в способе по любому из пп.1-16, причем образующий указанный слой материал содержит полисульфон или полиэфирсульфон.
19. Слой по п.18, образованный трехмерной волокнистой сетчатой структурой.
20. Слой по п.19, в котором сетчатая структура представляет собой тканый или трикотажный материал.
21. Наполнитель для изготовления композиционного материала, содержащий сухой армирующий материал, который находится в контакте с двумя или более термопластическими пористыми слоями, причем два или более указанных термопластических пористых слоя находятся в контакте друг с другом в одной или более точках касания.
22. Наполнитель для изготовления композиционного материала, содержащий один или более слоев, каждый из которых содержит армирующий материал, предварительно пропитанный связующим материалом, и два или более термопластических пористых слоя, которые находятся в контакте друг с другом в одной или более точках касания, причем каждый из термопластических пористых слоев находится в контакте с по меньшей мере одним указанным слоем.
23. Наполнитель по п.21 или 22, в котором один из термопластических пористых слоев образует внешний слой наполнителя.
24. Наполнитель по п.21 или 22, в котором один из термопластических пористый слоев образует внутренний слой наполнителя.
25. Наполнитель по п.21 или 22, в котором два или более термопластических пористых слоя отделены друг от друга в наполнителе и сходятся в точке (точках) касания вне наполнителя.
26. Устройство для изготовления композиционного материала, содержащее пресс-форму; термопластический пористый слой, содержащий полисульфон или полиэфирсульфон; и эластичный вакуумный мешок для образования герметичной полости, при этом вакуумный мешок снабжен отверстием для вакуумирования герметичной полости.